(57)【要約】【課題】  固体電解質型燃料電池を製造する際の焼成工程で発生していた燃料極の割れ、剥離、反りなどを抑制するため、燃料極の構成材料として加熱収縮率を低減させた酸化ニッケル粉を提供する。【解決手段】  燃料極材料用酸化ニッケル粉は、酸化ニッケルに対し０.０５〜５重量％の酸化クロムを含有し、加圧成形したペレットの１４００℃における加熱収縮率が１２％以下である。この酸化クロムを含有する酸化ニッケル粉は、酸化ニッケル粉末と酸化クロム粉末を乾式混合する方法か、又は水溶性クロム塩を溶解したニッケル塩溶液から水酸化ニッケルを晶析させた後、酸化雰囲気中にて８００〜１２００℃で焼成する方法により製造する。【選択図】      なし【特許請求の範囲】
【請求項１】
固体電解質型燃料電池における燃料極材料の構成成分として用いる酸化ニッケル粉であって、酸化ニッケルに対し０.０５〜５重量％の酸化クロムを含有することを特徴とする固体電解質型燃料電池の燃料極材料用酸化ニッケル粉。
【請求項２】
加圧成形したペレットの１４００℃における加熱収縮率が１２％以下であることを特徴とする、請求項１に記載の固体電解質型燃料電池の燃料極材料用酸化ニッケル粉。
【請求項３】
固体電解質型燃料電池における燃料極材料の構成成分として用いる酸化ニッケル粉の製造方法であって、酸化ニッケル粉末に対し０.０５〜５重量％の酸化クロム粉末を乾式混合するか、又はその乾式混合後更に酸化雰囲気中にて８００〜１２００℃で焼成することを特徴とする、固体電解質型燃料電池の燃料極材料用酸化ニッケル粉の製造方法。
【請求項４】
固体電解質型燃料電池における燃料極材料の構成成分として用いる酸化ニッケル粉の製造方法であって、水溶性ニッケル塩の溶液に酸化ニッケルに対する酸化クロム換算で０.０５〜５重量％となるように水溶性クロム塩を溶解し、このニッケル塩溶液から水酸化ニッケルを晶析させた後、酸化雰囲気中にて８００〜１２００℃で焼成することを特徴とする固体電解質型燃料電池の燃料極材料用酸化ニッケル粉の製造方法。
【請求項５】
請求項1又は２に記載の燃料極材料用酸化ニッケル粉と、安定化ジルコニアなどの固体電解質とからなることを特徴とする固体電解質型燃料電池の燃料極用材料。
【発明の詳細な説明】
【技術分野】
【０００１】
本発明は、固体電解質型燃料電池の燃料極材料用などに使用される酸化ニッケル粉及びその製造方法に関するものである。
【背景技術】
【０００２】
一般に固体電解質型燃料電池は、多孔性のＬａＭｎＯ３などからなる空気極、安定化ジルコニアなどの固体電解質、Ｎｉ−安定化ジルコニアなどからなる燃料極を順次積層した構造を有し、空気極側の空気中の酸素と燃料極側の水素との反応により起電力を生じるものであり、環境及びエネルギーの両面から新しい発電システムとして期待されている。
【０００３】
かかる固体電解質型燃料電池は、円筒タイプの場合、一般的には多孔質の支持管上に燃料極、固体電解質、空気極を形成する各スラリーを塗布し、焼成することによって製造される。また、平板タイプの場合、セルを支持する部分、一般的には固体電解質もしくは燃料極を押出成形により作製し、その上に他の構成部材のスラリーを塗布し、焼成することによって製造される。その際、製造工程を簡略化し且つ製造コストを低減するために、通常は各構成材料の少なくとも２つを同時に焼成する方法がとられている。しかしながら、この共焼成法においては、特に燃料極の構成材料が焼成時に加熱収縮しやすいため、他の構成材料との加熱収縮率の差から焼成時に燃料極の割れや剥離が生じたり、反りが発生したりしていた。
【０００４】
このような問題に対する解決策として、例えば、特開２００１−１８５１６０号公報や特開２００１−１１８５８９号公報には、固体電解質型燃料電池の厚みの調整や電極構造を工夫することで、焼成工程での収縮による割れ、剥離、反りなどを抑制する方法が開示されている。しかし、これらの方法では、燃料極の構成材料自体の加熱収縮は低減されていないうえ、原料の選択幅が狭くなることや、製品構成の自由度が制限されるという問題があった。
【０００５】
【特許文献１】特開２００１−１８５１６０号公報
【特許文献２】特開２００１−１１８５８９号公報
【発明の開示】
【発明が解決しようとする課題】
【０００６】
本発明は、このような従来の事情にかんがみ、固体電解質型燃料電池のセルを製造する際の焼成工程で発生していた燃料極の割れ、剥離、反りなどを抑制するため、燃料極の構成材料の中でも特に加熱収縮の大きい酸化ニッケルについて、その加熱収縮率を低減させた酸化ニッケル粉を提供することを目的とする。
【課題を解決するための手段】
【０００７】
発明者らは、上記目的を達成するため鋭意研究を重ねた結果、固体電解質型燃料電池の燃料極の構成成分として使用される酸化ニッケルについて、酸化クロムを含有させることにより高温で焼成したときの収縮率を低減できることを見出し、本発明をなすに至ったものである。
【０００８】
即ち、本発明が提供する固体電解質型燃料電池の燃料極材料用酸化ニッケル粉は、酸化ニッケルに対し０.０５〜５重量％の酸化クロムを含有することを特徴とする。また、この燃料極用酸化ニッケル粉は、加圧成形したペレットの１４００℃における加熱収縮率が１２％以下である。
【０００９】
本発明が提供する固体電解質型燃料電池における燃料極材料用酸化ニッケル粉の製造方法のひとつは、酸化ニッケル粉末に対し０.０５〜５重量％の酸化クロム粉末を乾式混合するか、又はその乾式混合後更に酸化雰囲気中にて８００〜１２００℃で焼成することを特徴とするものである。
【００１０】
また、本発明が提供する固体電解質型燃料電池における燃料極材料用酸化ニッケル粉の他の製造方法は、水溶性ニッケル塩の溶液に酸化ニッケルに対する酸化クロム換算で０.０５〜５重量％となるように水溶性クロム塩を溶解し、このニッケル塩溶液から水酸化ニッケルを晶析させた後、酸化雰囲気中にて８００〜１２００℃で焼成することを特徴とする。
【００１１】
本発明は、また、上記した本発明の燃料極材料用酸化ニッケル粉と、安定化ジルコニアなどの固体電解質とからなることを特徴とする固体電解質型燃料電池の燃料極用材料を提供するものである。
【発明の効果】
【００１２】
本発明によれば、燃料極の構成材料の酸化ニッケルについて、焼成工程における通常の加熱温度又はそれ以上での加熱収縮率を大幅に低減させることができる。従って、本発明の燃料極材料用酸化ニッケル粉を安定化ジルコニアなどの他の構成成分と共に用いた燃料極は、加熱焼成時における他の層との収縮差が緩和され、共焼成法による焼成工程においても燃料極の割れ、剥離、反りなどを防止することができる。
【発明を実施するための最良の形態】
【００１３】
本発明の燃料極材料用酸化ニッケル粉中に含まれる酸化クロムの量は、酸化ニッケルに対して０.０５〜５重量％が好ましく、０.２〜２重量％が更に好ましい。酸化ニッケル粉中の酸化クロム量が酸化ニッケルに対して０.０５重量％未満では、焼成工程での加熱収縮率の低減効果が十分でないため、燃料極の割れ、剥離、反りなどを防止することができない。また、酸化クロム量が２重量％を超えた場合、加熱収縮率の低減効果の更なる増大が期待できず、原料コストが上昇するうえ、発電特性に著しく影響を及ぼすことになるため好ましくない。
【００１４】
酸化クロムを酸化ニッケルに対して０.０５〜５重量％含有する本発明の燃料極材料用酸化ニッケル粉は、加圧成形したペレットで測定したとき、焼成工程で通常用いられる加熱温度又はそれ以上の加熱温度で、具体的には１４００℃で加熱収縮率が１２％以下と極めて小さくなり、酸化クロム量が増えるほど加熱収縮率も小さくなる。この収縮抑制効果の原因については明らかではないが、焼成時に酸化ニッケルと酸化クロムとが反応してＮｉＣｒ２Ｏ４が生成することにより、酸化ニッケル同士の焼結抑制効果を発現していることによるものと考えられる。
【００１５】
また、酸化クロムを酸化ニッケルに対して０.０５〜５重量％含有する本発明の酸化ニッケル粉とイットリアで安定化したジルコニア（ＹＳＺ）とからなる燃料極材料は、加圧成形したペレットで測定したとき、焼成工程で通常用いられる加熱温度又はそれ以上の加熱温度、具体的には１４００℃での加熱収縮率が８％以下と極めて小さくなり、酸化クロム量が増えるほど加熱収縮率も小さくなる。また、本発明ではＹＳＺを使用しているが、スカンジア安定化ジルコニアやセリアなど他の固体電解質（酸素イオン伝導体）を用いることもできる。
【００１６】
尚、上記１４００℃でのペレットの加熱収縮率は、酸化ニッケル粉あるいは燃料極材料を圧力１ｔ／ｃｍ２で一軸加圧成形して直径５ｍｍの円柱状のペレットとし、ＴＭＡ装置（ブルカーエイエックスエス社製、型式ＴＭＡ−４０００Ｓ）を用いて測定した。具体的には、空気を０.３リットル／分で導入しながら、ペレットを１０℃／分の昇温速度で加熱し、１４００℃での厚さ方向における加熱収縮率を測定した。
【００１７】
酸化クロムを酸化ニッケルに対して０.０５〜５重量％含有する本発明の酸化ニッケル粉とイットリアで安定化したジルコニア（ＹＳＺ）とからなる燃料極材料を燃料極とし、ランタンストロンチウムマンガナイト（ＬＳＭ）を空気極、及びＹＳＺを電解質として用い、いわゆる単セルを作製して、三端子法にて９００℃における発電特性を評価した。その結果、酸化クロムの添加量が酸化ニッケルに対して２重量％までは、電流密度０.５Ａ／ｃｍ２において参照極−燃料極間における電位差は０.７４〜０.７７Ｖ程度と良好であった。しかし、酸化クロムの添加量が酸化ニッケルに対して３重量％以上になると電圧降下が徐々に大きくなり、５重量％では電流密度０.３Ａ／ｃｍ２程度までしか電流を取り出すことができなくなる。
【００１８】
これは、発電時に酸化ニッケルは還元されてニッケルメタルとなるが、酸化クロムはそのままの形態で存在するため、ニッケルメタルと比べてはるかに比抵抗が高い酸化クロム量が増加することによって、導電性に悪影響を与えることが原因の一つと考えられる。尚、室温におけるニッケルの比抵抗は６.８４×１０−６Ω・ｃｍであり、室温における酸化クロムの比抵抗は１０５Ω・ｃｍである。
【００１９】
上記発電特性の評価は、具体的には以下のとおり行った。即ち、酸化クロムを含有する本発明の酸化ニッケル粉とＹＳＺとからなる燃料極用材料に、溶媒としてターピネオールと、増粘剤若しくは電極のポア構造に寄与する物質としてエチルセルロースを５重量％添加し、混練してペーストを作製した。このペーストを厚み０.５ｍｍのＹＳＺ製の焼結円板上に、電極面積２ｃｍ２となるようにスクリーン印刷機を用いて塗布し、１０℃／分の昇温速度で加熱し、１３００℃で３時間焼結して燃料極とした。更に、ランタンストロンチウムマンガナイト（ＬＳＭ）からなる空気極を作製し、単セルを作製した。この単セルの燃料極雰囲気を５％加湿水素、参照極雰囲気を１％酸素９９％アルゴン、空気極雰囲気を大気に調整し、三端子法にて９００℃における発電特性を測定した。
【００２０】
本発明の燃料極材料用酸化ニッケル粉の製造方法については、酸化ニッケルと酸化クロムを所定量共存させることができれば、如何なる方法であってもよい。最も簡単な方法としては、酸化ニッケル粉末と酸化クロム粉末を所定重量比（Ｃｒ２Ｏ３／ＮｉＯ＝０.０００５〜０.０５）で乾式混合する方法がある。また、酸化ニッケル粉末と酸化クロム粉末を乾式混合した後、更に空気などの酸化雰囲気中にて８００〜１２００℃で焼成することもできる。尚、酸化ニッケル粉末と酸化クロム粉末の乾式混合には、ブレンダー、ミキサーなどが好適に使用できる。
【００２１】
また、他の製造方法として、湿式法による方法がある。即ち、水溶性ニッケル塩の溶液に水溶性クロム塩を酸化物換算で所定重量比（Ｃｒ２Ｏ３／ＮｉＯ＝０.０００５〜０.０５）となるように溶解し、このニッケル塩溶液から前駆体の水酸化ニッケルを晶析させる。このとき、水酸化ニッケルの晶析と同時にクロムも晶析するので、この晶析物を酸化雰囲気中にて８００〜１２００℃で焼成することにより、酸化クロムを含む酸化ニッケル粉を得ることができる。尚、水溶性ニッケル塩と水溶性クロム塩は、焼成後の酸化ニッケル粉中に残留しない非金属元素の塩が望ましく、例えば塩化ニッケル（ＮｉＣｌ２）と塩化クロム（ＣｒＣｌ３）が最も好ましい。
【００２２】
更には、塩化クロムなどの水溶性クロム塩の溶液に酸化ニッケル粉末を分散混合させ、これを乾燥させた後、酸化雰囲気中にて８００〜１２００℃で焼成する方法によっても、酸化クロムを含む酸化ニッケル粉を得ることができる。このときの乾燥には、大気乾燥機、真空乾燥機、媒体流動乾燥機、スラリー乾燥機、噴霧乾燥機などが使用できる。
【００２３】
上記したいずれの方法においても、焼成にはマッフル炉、管状炉、ポット炉、転動炉などが使用できる。酸化ニッケルの前駆体である水酸化ニッケルを焼成する場合は３００℃以上で酸化ニッケルとすることができるが、固体電解質型燃料電池用の燃料極に好適に使用できる酸化ニッケルは、空気などの酸化雰囲気中にて８００〜１２００℃で焼成することが好ましい。ただし、焼成条件によっては酸化ニッケルが焼結して粒成長や二次粒子を形成するため、求める酸化ニッケル粉の特性に応じて望ましい焼成条件を定める必要がある。
【００２４】
本発明の燃料極材料用酸化ニッケル粉は、従来と同様に固体電解質型燃料電池を製造する際に、イットリアで安定化したジルコニアなどの固体電解質その他の構成成分と混練して、燃料極用材料のスラリーとして使用する。本発明の酸化クロムを含有する酸化ニッケル粉を燃料極用のスラリーに用いることにより、加熱焼成時における他の層との収縮差が緩和され、燃料極の割れ、剥離、反りなどを防止することができる。
【実施例】
【００２５】
［実施例１］
１.７モル／リットルの塩化ニッケル溶液５００ｃｍ３に塩化クロム六水和物９.０６ｇ（０.０３４モル）を溶解して、酸化物換算したときの重量比をＣｒ２Ｏ３／ＮｉＯ＝０.０１の溶液とした。この溶液に６モル／リットルの水酸化ナトリウムを添加してｐＨ９.５とし、水酸化ニッケルを晶析させた。晶析した水酸化ニッケルを洗浄、ろ過、乾燥した後、マッフル炉中にて空気を０.５リットル／分で流しながら１０００℃で２時間焼成することにより、酸化クロムを含む酸化ニッケル粉を得た。
【００２６】
この酸化クロムを含む酸化ニッケル粉は、平均一次粒径が０.６μｍであり、比表面積は０.９ｍ２／ｇであった。また、この酸化ニッケル粉中の酸化クロム濃度は、化学分析の結果、酸化ニッケルに対して０.９８重量％であり、仕込み組成時における酸化クロムのほぼ全量を含有することが分かった。この酸化ニッケル粉を圧力１ｔ／ｃｍ２で直径５ｍｍの円柱状ペレットに一軸加圧成形し、ＴＭＡ装置によりペレットの厚さ方向の加熱収縮率を測定したところ、１４００℃における加熱収縮率は４％であった。
【００２７】
［実施例２］
塩化クロム六水和物４.５３ｇ（０.０１７モル）を添加し、酸化物換算したときの重量比をＣｒ２Ｏ３／ＮｉＯ＝０.００５とした以外は、実施例1と同様に実施することにより、酸化クロムを含む酸化ニッケル粉を製造した。得られた酸化ニッケル粉について、ペレットの加熱収縮率を実施例１と同様に測定したところ、１４００℃における加熱収縮率は９％であった。
【００２８】
［実施例３］
一次粒径０.６μｍ、比表面積３.０ｍ２／ｇの酸化ニッケル粉末１００ｇに酸化クロム粉末５ｇ（Ｃｒ２Ｏ３／ＮｉＯ重量比＝０.０５）を添加し、ミキサーを用いて混合した。この混合粉末を、マッフル炉中にて空気を０.３リットル／分で流しながら８００℃で２時間焼成することにより、酸化クロムを含む酸化ニッケル粉を得た。得られた酸化クロムを含む酸化ニッケル粉について、ペレットの加熱収縮率を実施例１と同様に測定したところ、１４００℃における加熱収縮率は０.５％であった。
【００２９】
［実施例４］
酸化ニッケル粉末１００ｇに酸化クロム粉末０.２ｇ（Ｃｒ２Ｏ３／ＮｉＯ重量比＝０.００２）を添加した以外は、実施例３と同様に実施することにより、酸化クロムを含む酸化ニッケル粉を得た。得られた酸化クロムを含む酸化ニッケル粉について、ペレットの加熱収縮率を実施例１と同様に測定したところ、１４００℃における加熱収縮率は９％であった。
【００３０】
［実施例５］
酸化ニッケル粉末１００ｇに酸化クロム粉末０.０５ｇ（Ｃｒ２Ｏ３／ＮｉＯ重量比＝０.０００５）を添加した以外は、実施例３と同様に実施することにより、酸化クロムを含む酸化ニッケル粉を得た。得られた酸化クロムを含む酸化ニッケル粉について、ペレットの加熱収縮率を実施例１と同様に測定したところ、１４００℃における加熱収縮率は１２％であった。
【００３１】
［実施例６］
一次粒径０.６μｍ、比表面積３.０ｍ２／ｇの酸化ニッケル粉末２０ｋｇに酸化クロム粉末２００ｇ（Ｃｒ２Ｏ３／ＮｉＯ重量比＝０.０１）を添加し、Ｖブレンダーを用いて混合して、酸化クロムを含む酸化ニッケル粉を得た。得られた酸化クロムを含む酸化ニッケル粉について、焼成を行わない以外は実施例１と同様に一軸加圧成形し、ペレットの加熱収縮率を実施例１と同様に測定したところ、１４００℃における加熱収縮率は３％であった。
【００３２】
［実施例７］
実施例６と同様の方法により、混合する酸化ニッケルと酸化クロムの重量比のみをＣｒ２Ｏ３／ＮｉＯ＝０.００１、０.００５、０.０１、０.０２、０.０５と変化させて、酸化クロムを含む酸化ニッケル粉を作製した。これらの酸化クロムを含む酸化ニッケル粉６５ｇと、イットリアで安定化したジルコニア（ＹＳＺ）粉３５gを、乳鉢を用いて混合し、酸化クロムを含む酸化ニッケル−ＹＳＺ混合粉を得た。
【００３３】
得られた各酸化クロムを含む酸化ニッケル−ＹＳＺ混合粉について、焼成を行わない以外は実施例１と同様に一軸加圧成形し、ペレットの加熱収縮率を実施例１と同様に測定したところ、１４００℃における加熱収縮率は、それぞれ８％、６％、５％、５％、３％あった。
【００３４】
［比較例１］
塩化クロムを添加しないこと以外は、実施例１と同様に実施することにより、酸化ニッケル粉末を製造した。即ち、１.７モル／リットルの塩化ニッケル溶液５００ｃｍ３に、６モル／リットルの水酸化ナトリウムを添加してｐＨ９.５とし、晶析した水酸化ニッケルを洗浄、ろ過、乾燥した後、マッフル炉中にて空気を０.５リットル／分で流しながら１０００℃で２時間焼成した。
【００３５】
得られた酸化ニッケル粉末は、平均一次粒径が０.６μｍであり、比表面積は０.９ｍ２／ｇであった。この酸化ニッケル粉末について、実施例１と同様に、直径５ｍｍの円柱状ペレットに一軸加圧成形し、ＴＭＡ装置により加熱収縮率を測定したところ、１４００℃における加熱収縮率は１７％であった。
【００３６】
［比較例２］
酸化物換算したときのＣｒ２Ｏ３／ＮｉＯ重量比＝０.０００１となるように塩化クロム六水和物を添加した以外は、実施例1と同様に実施することにより、酸化クロムを含む酸化ニッケル粉を製造した。
【００３７】
得られた酸化ニッケル粉は、平均一次粒径が０.６μｍであり、比表面積は０.９ｍ２／ｇであった。また、酸化ニッケル粉中の酸化クロム濃度は、酸化ニッケルに対して０.０１重量％であり、仕込み組成と同一であることが分かった。この酸化ニッケル粉のペレットの加熱収縮率を、実施例１と同様に測定したところ、１４００℃における加熱収縮率は１６％であった。
【００３８】
［比較例３］
一次粒径０.６μｍ、比表面積３.０ｍ２／ｇの酸化ニッケル粉末について、焼成することなく、そのまま実施例１と同様に一軸加圧成形して、ペレットの加熱収縮率を測定したところ、１４００℃における加熱収縮率は１６％であった。
【００３９】
［比較例４］
酸化クロムを含まない酸化ニッケル粉末を用いたこと以外は、実施例７と同様の方法により、酸化ニッケル−ＹＳＺ混合粉を作製した。この酸化ニッケル−ＹＳＺ混合粉を用いて、焼成することなく、そのまま実施例１と同様に一軸加圧成形し、ペレットの加熱収縮率を測定したところ、１４００℃における加熱収縮率は９.４％であった。
【００４０】
上記した実施例１〜６及び比較例１〜３における酸化ニッケル粉又は酸化ニッケル粉末のペレットの加熱収縮率、並びに実施例７及び比較例４における酸化ニッケル−ＹＳＺ混合粉のペレットの加熱収縮率を、下記表１にまとめて示した。
【００４１】
【表１】
2006080059.tif 000002
【００４２】
［実施例８］
上記実施例６と同様の方法により、混合する酸化ニッケルと酸化クロムの重量比のみをＣｒ２Ｏ３／ＮｉＯで０.００１、０.００５、０.０１、０.０２、０.０３、０.０４、０.０５と変化させて、酸化クロムを含む酸化ニッケル粉を作製した。これらの酸化クロムを含む酸化ニッケル粉を用いて、上記実施例７と同様にして、酸化クロムを含む酸化ニッケル−ＹＳＺ混合粉を作製した。
【００４３】
これらの酸化ニッケル−ＹＳＺ混合粉に、溶媒としてターピネオール、増粘剤若しくは電極のポア構造に寄与する物質としてエチルセルロースを５重量％添加し、混練してペーストを作製した。このペーストを、厚さ０.５ｍｍのイットリアで安定化したジルコニア製の焼結円板上に、スクリーン印刷機を用いて電極面積２ｃｍ２となるように塗布し、１０℃／分の昇温速度で加熱し、１３００℃で３時間焼結させて燃料極とした。更に、上記と同様の方法を用いてＬＳＭ（ランタンストロンチウムマンガナイト）を１３００℃で焼結させて空気極とし、単セルを作製した。
【００４４】
これらの単セルについて、燃料極雰囲気を５％加湿水素、参照極雰囲気を１％酸素９９％アルゴン、空気極雰囲気を大気に調整し、三端子法にて９００℃における発電特性を評価した。その結果、酸化クロムの添加量が酸化ニッケルに対して０.１〜０.２重量％では、電流密度０.５Ａ／ｃｍ２まで、参照極−燃料極間における電位差は０.７４〜０.９７Ｖであり、良好な発電特性を示すことが分かった。しかし、酸化クロムの添加量が酸化ニッケルに対して３重量％以上になると電圧降下が徐々に大きくなり、５重量％ではもはや電流密度０.４〜０.５Ａ／ｃｍ２で電流を取り出すことができなくなり、電流密度０.３Ａ／ｃｍ２において参照極−燃料極間における電位差は０.７３Ｖであった。
【００４５】
［比較例５］
酸化クロムを含まない酸化ニッケル粉末を用いた以外は、実施例７と同様の方法により、酸化ニッケル−ＹＳＺ混合粉を作製した。この酸化ニッケル−ＹＳＺ混合粉を用いて、実施例８と同様にして、ペーストを作製し、単セルを作製して発電特性を評価した。その結果、電流密度０.５Ａ／ｃｍ２において、参照極−燃料極間における電位差は０.７９Ｖであった。
【００４６】
上記した実施例８及び比較例５における単セルの発電特性を、０.１〜０.５Ａ／ｃｍ２の電流密度おいて、酸化ニッケルに対する酸化クロムの添加量ごとに下記表２にまとめて示した。表２に示したように、酸化クロムの添加量が酸化ニッケルに対して５.０重量％以下の本発明の範囲では、添加量の多い場合に同じ電流密度での参照電極−燃料極の電位差にやや低下がみられるが、大きな影響のない範囲であり、燃料極材料として好適に使用できる。
【００４７】
【表２】
2006080059.tif 000003